(57)【要約】【課題】電極板に反りや皺等が生じ難い電極板の製造方法を提供する。【解決手段】  電極板の製造方法であって、正極活物質及び結着剤を含む正極活物質合剤スラリーを作製するスラリー作製工程と、正極芯体４０ａの長手方向に沿って正極芯体露出部４が形成されるように長尺状の正極芯体４０ａの表面に正極活物質合剤スラリーを塗布する塗布工程と、正極活物質合剤スラリーを乾燥させ正極活物質合剤層４０ｂとする乾燥工程と、正極活物質合剤層４０ｂを圧縮ローラ６０で圧縮する圧縮工程と、を有し、圧縮ローラ６０は、大径部６０ａと、大径部６０ａの外径よりも小さい外径を有する小径部６０ｂを有し、圧縮工程では、大径部６０ａが、圧縮ローラ６０の回転軸が延びる方向における正極活物質合剤層４０ｂの中央領域を押圧し、小径部６０ｂが、圧縮ローラ６０の回転軸が延びる方向における正極活物質合剤層４０ｂの端部近傍と対向する。【選択図】図３
2018156839.tif 000002
【特許請求の範囲】
【請求項１】
金属箔からなる芯体の両面に活物質及び結着剤を含む活物質合剤層が形成され、端部に前記活物質合剤層が形成されていない前記芯体が露出した芯体露出部を有する電極板の製造方法であって、
前記活物質及び前記結着剤を含む活物質合剤スラリーを作製するスラリー作製工程と、
長尺状の前記芯体表面に、前記芯体の長手方向に沿って前記芯体露出部が形成されるように前記活物質合剤スラリーを塗布する塗布工程と、
前記活物質合剤スラリーを乾燥させ前記活物質合剤層とする乾燥工程と、
前記活物質合剤層を圧縮ローラで圧縮する圧縮工程と、を有し、
前記圧縮ローラは、大径部、及び前記大径部の外径よりも小さい外径を有する小径部を有し、
前記圧縮工程では、前記大径部が、前記圧縮ローラの回転軸が延びる方向における前記活物質合剤層の中央領域を押圧し、前記小径部が、前記圧縮ローラの回転軸が延びる方向における前記活物質合剤層の端部近傍と対向する電極板の製造方法。
【請求項２】
前記圧縮工程では、前記小径部が、前記圧縮ローラの回転軸が延びる方向における前記活物質合剤層の端部近傍を押圧する請求項１に記載の電極板の製造方法。
【請求項３】
前記圧縮ローラの回転軸が延びる方向において、前記小径部と前記活物質合剤層が対向する領域の幅は、１ｍｍ〜１０ｍｍである請求項１又は２に記載の電極板の製造方法。
【請求項４】
前記大径部の外径と前記小径部の外径の差が、２μｍ〜２０μｍである請求項１〜３のいずれかに記載の電極板の製造方法。
【請求項５】
前記電極板は正極板であり、
前記芯体はアルミニウム箔又はアルミニウム合金箔である請求項１〜４のいずれかに記載の電極板の製造方法。
【請求項６】
請求項１〜５のいずれかに記載の製造方法により製造した電極板を用いた二次電池の製造方法であって、
前記電極板と、前記電極板とは極性が異なる他の電極板と、セパレータを用いて電極体を作製する工程と、
前記電極体を電池ケース内に配置する工程を有する二次電池の製造方法。
【発明の詳細な説明】
【技術分野】
【０００１】
本発明は、電極板の製造方法及び二次電池の製造方法に関する。
【背景技術】
【０００２】
電気自動車（ＥＶ）やハイブリッド電気自動車（ＨＥＶ、ＰＨＥＶ）等の駆動用電源において、非水電解質二次電池等の二次電池が使用されている。
【０００３】
これらの二次電池は、金属箔からなる芯体の表面に活物質を含んだ活物質合剤層が形成された正極板及び負極板を備える。電気自動車やハイブリッド電気自動車等に用いられる二次電池には、更なる体積エネルギー密度の増加が求められている。二次電池の体積エネルギー密度を増加させる方法として、活物質合剤層の充填密度を更に高くする方法が考えられる。これにより、電池ケース内に含まれる活物質の量を増加させ、体積エネルギー密度を向上させることができる。活物質合剤層の充填密度を更に高くする方法としては、例えば、芯体上に活物質合剤層を設けた後、圧縮ローラを用いて活物質合剤層を圧縮処理する際、より強い力で圧縮することにより、活物質合剤層の充填密度をより高くすることができる。
【０００４】
しかしながら、芯体上に形成された活物質合剤層をより強い力で圧縮処理した場合、活物質合剤層のみでなく、芯体において活物質合剤層が形成された部分も強く圧縮されるため、芯体が圧延される。ここで、電極板の長手方向に沿って活物質合剤層が形成されていない芯体露出部が存在すると、芯体露出部は活物質合剤層が形成された部分に比べ厚みが小さいため、芯体露出部には圧縮処理の加重が加わらない。よって、圧延処理を行った場合、芯体において活物質合剤層が形成された部分は圧延されるものの、芯体露出部は圧延されない。このため、芯体の幅方向において、活物質合剤層が形成された部分と芯体露出部では長手方向の長さに差が生じる。そして、芯体における長手方向の長さの差が生じることにより、電極板に反りや皺等が生じる課題が生じる。そして、電極板に反りや皺等が生じると、電極体を作製する際に巻きズレや積層ズレが生じる原因となる。
【０００５】
このような課題を解決するため、下記特許文献１においては、電極板の芯体露出部を予め延伸させた後、電極板をロールプレスする技術が提案されている。
【先行技術文献】
【特許文献】
【０００６】
【特許文献１】特許第５３９０７２１号公報
【発明の概要】
【発明が解決しようとする課題】
【０００７】
本発明は、電極板に反りや皺等が生じ難い電極板の製造方法及び二次電池の製造方法を提供することを目的とする。
【課題を解決するための手段】
【０００８】
本発明の一様態の電極板の製造方法は、金属箔からなる芯体の両面に活物質及び結着剤を含む活物質合剤層が形成され、端部に前記活物質合剤層が形成されていない前記芯体が露出した芯体露出部を有する電極板の製造方法であって、前記活物質及び前記結着剤を含む活物質合剤スラリーを作製するスラリー作製工程と、長尺状の前記芯体表面に、前記芯体の長手方向に沿って前記芯体露出部が形成されるように前記活物質合剤スラリーを塗布する塗布工程と、前記活物質合剤スラリーを乾燥させ前記活物質合剤層とする乾燥工程と
、前記活物質合剤層を圧縮ローラで圧縮する圧縮工程と、を有する。前記圧縮ローラは、大径部、及び前記大径部の外径よりも小さい外径を有する小径部を有する。前記圧縮工程では、前記大径部が、前記圧縮ローラの回転軸が延びる方向における前記活物質合剤層の中央領域を押圧し、前記小径部が、前記圧縮ローラの回転軸が延びる方向における前記活物質合剤層の端部と対向する。
【０００９】
上述の製造方法によると、圧縮工程により電極板に反りや皺等が生じることを効果的に抑制できる。
【００１０】
発明者は、活物質合剤層を圧縮ローラにより圧縮したときに、電極板に反りや皺等が生じる原因について検討を行ったところ、以下の知見を得た。活物質合剤層を圧縮する圧縮ローラは、その回転軸が延びる方向の両端部が固定された状態で回転し、活物質合剤層を圧縮する。この際、通常、圧縮ローラは変形し難い金属製である。しかしながら、活物質合剤層をより強く圧縮する場合、金属製の圧縮ローラであっても、撓みが生じる。この撓みにより、圧縮ローラの回転軸が延びる方向における活物質合剤層の端部近傍を押圧する圧縮ローラと芯体の距離は、圧縮ローラの回転軸が延びる方向における活物質合剤層の中央領域を押圧する圧縮ローラと芯体の距離よりも小さくなる。このため、圧縮ローラの回転軸が延びる方向における活物質合剤層の端部近傍は、圧縮ローラによりより強く圧縮される。したがって、活物質合剤層が形成されていないため圧縮ローラにより圧縮されず、延伸されない芯体露出部と、圧縮ローラにより、より強く圧縮され、その芯体がより大きく延伸される部分が近接することになる。このため、圧縮処理後の電極板に反りや皺等が生じやすくなる。
【００１１】
本発明に係る上述の電極板の製造方法では、圧縮ローラに、大径部、及び大径部の外径よりも小さい外径を有する小径部を設けている。そして、圧縮工程において、大径部が、圧縮ローラの回転軸が延びる方向における活物質合剤層の中央領域を押圧し、小径部が、圧縮ローラの回転軸が延びる方向における活物質合剤層の端部近傍と対向するようにしている。このため、芯体露出部に隣接する活物質合剤層の端部近傍及び芯体が強く圧縮されることを防止できる。よって、圧縮工程において、電極板に大きな反りや皺等が生じることを効果的に抑制できる。
【００１２】
前記圧縮工程では、前記小径部が、前記圧縮ローラの回転軸が延びる方向における前記活物質合剤層の端部を押圧することが好ましい。
【００１３】
前記圧縮ローラの回転軸が延びる方向において、前記小径部と前記活物質合剤層が対向する領域の幅は、１ｍｍ〜１０ｍｍであることが好ましい。
【００１４】
前記大径部の外径と前記小径部の外径の差が、２μｍ〜２０μｍであることが好ましい。
【００１５】
前記電極板は正極板であり、前記芯体はアルミニウム箔又はアルミニウム合金箔であることが好ましい。
【００１６】
上述の方法で作製した電極板を用いて二次電池を作製することができる。その場合、前記電極板と、前記電極板とは極性が異なる他の電極板と、セパレータを用いて電極体を作製する。そして、前記電極体を電池ケース内に配置する。
【発明の効果】
【００１７】
本発明によると、電極板に反りや皺等が生じ難い電極板の製造方法及び二次電池の製造方法を提供することができる。
【図面の簡単な説明】
【００１８】
【図１】正極原板の平面図である。
【図２】正極原板を圧縮処理する工程を示す図である。
【図３】圧縮ローラの回転軸が延びる方向に沿った圧縮ローラ及び正極原板の断面図である。
【図４】圧縮ローラの回転軸が延びる方向に沿った圧縮ローラ及び正極原板の拡大断面図であり、正極原板の短手方向の端部近傍の拡大断面図である。
【図５】正極板の平面図である。
【図６】正極板の反り試験の方法を示す図である。
【図７】負極板の平面図である。
【図８】角形二次電池の斜視図である。
【図９】図９Ａは図８におけるＩＸＡ−ＩＸＡ断面の断面図である。図９Ｂは図８におけるＩＸＢ−ＩＸＢ断面の断面図である。
【発明を実施するための形態】
【００１９】
まず、本発明に係る電極板の製造方法を、非水電解質二次電池の正極板の製造方法を例に説明する。なお、本発明は以下の形態に限定されない。
【００２０】
［正極活物質合剤スラリーの作製］
正極活物質としてのリチウムニッケルコバルトマンガン複合酸化物、結着剤としてのポリフッ化ビニリデン（ＰＶｄＦ）、導電剤としてのカーボンブラック、及び分散媒としてのＮ−メチル−２−ピロリドン（ＮＭＰ）を、リチウムニッケルコバルトマンガン複合酸化物：ＰＶｄＦ：カーボンブラックの質量比が９１：６：３となるように混練し、正極活物質合剤スラリーを作製する。
【００２１】
［正極活物質合剤層の作製］
正極芯体としての厚さ１５μｍのアルミニウム箔の両面に、正極活物質合剤スラリーをダイコータにより塗布する。このとき、正極芯体の短手方向の中央に正極活物質合剤スラリーが塗布されるようにする。その後、正極活物質合剤スラリーを乾燥させ、正極活物質合剤スラリー中のＮＭＰを除去する。これにより正極芯体４０ａの両面に正極活物質合剤層４０ｂが形成された長尺状の正極原板４００が作製される。
【００２２】
図１に示すように、長尺状の正極原板４００において、正極原板４００の短手方向の中央に正極活物質合剤層４０ｂが形成される。また、正極原板４００の短手方向の両端には、両面に正極活物質合剤層４０ｂが形成されない正極芯体露出部４が形成される。
【００２３】
［圧縮工程］
図２は、正極原板４００の圧縮工程を示す図である。正極原板４００は、圧縮ローラ６０及び圧縮ローラ６１により圧縮される。圧縮ローラ６０と圧縮ローラ６１は所定の間隔を置いて配置され、それぞれ回転する。正極原板４００は、圧縮ローラ６０と圧縮ローラ６１の間を通過し、圧縮ローラ６０及び圧縮ローラ６１に押圧され、圧縮される。長尺状の正極原板４００は、その長手方向に沿って流れ、順次圧縮されていく。圧縮処理により、正極原板４００の正極活物質合剤層４０ｂが所定の厚みに圧縮される。
【００２４】
図３は、圧縮ローラ６０の回転軸が延びる方向に沿った正極原板４００、圧縮ローラ６０及び圧縮ローラ６１の断面図である。圧縮ローラ６０は、大径部６０ａと、大径部６０ａの両側に形成され、大径部６０ａの外径よりも小さい外径を有する小径部６０ｂを有する。圧縮ローラ６１は、大径部６１ａと、大径部６１ａの両側に形成され、大径部６１ａの外径よりも小さい外径を有する小径部６１ｂを有する。
【００２５】
図３に示すように、圧縮ローラ６０の回転軸が延びる方向（正極原板４００の短手方向）において、正極活物質合剤層４０ｂの中央領域が大径部６０ａ及び大径部６１ａにより押圧され圧縮される。また、圧縮ローラ６０の回転軸が延びる方向において、正極活物質合剤層４０ｂの端部近傍が小径部６０ｂ及び小径部６１ｂと対向する。
【００２６】
図３に示すように、小径部６０ｂ及び小径部６１ｂはそれぞれ、正極活物質合剤層４０ｂと対向すると共に、正極芯体露出部４とも対向するように配置されることが好ましい。
【００２７】
なお、圧縮ローラ６０の回転軸が延びる方向において、正極活物質合剤層４０ｂの端部近傍は、小径部６０ｂ及び小径部６１ｂにより押圧され、圧縮されることが好ましい。
【００２８】
圧縮ローラ６０の回転軸が延びる方向において、正極活物質合剤層４０ｂの端部近傍を小径部６０ｂ及び小径部６１ｂと対向させることにより、正極活物質合剤層４０ｂの端部近傍が過度に押圧され、正極活物質合剤層４０ｂの端部近傍に位置する芯体が過度に延伸されることを効果的に防止できる。よって、正極原板４００に反りや皺等が生じることを効果的に抑制できる。
【００２９】
なお、圧縮ローラ６０の小径部６０ｂと正極活物質合剤層４０ｂが対向する領域の幅（図３におけるＷ１）、圧縮ローラ６１の小径部６１ｂと正極活物質合剤層４０ｂが対向する領域の幅（図３におけるＷ１）はそれぞれ１ｍｍ〜１０ｍｍであることが好ましく、２ｍｍ〜８ｍｍであることがより好ましい。あるいは、正極原板４００の短手方向において、圧縮ローラ６０の小径部６０ｂと正極活物質合剤層４０ｂが対向する領域の幅（図３におけるＷ１）、圧縮ローラ６１の小径部６１ｂと正極活物質合剤層４０ｂが対向する領域の幅（図３におけるＷ１）はそれぞれ、正極活物質合剤層４０ｂの幅（図３におけるＷ２）に対して１％〜２０％であることが好ましく、１％〜１０％であることがより好ましく、２％〜５％であることが更に好ましい。
【００３０】
圧縮ローラ６０において、大径部６０ａの外径と小径部６０ｂの外径の差は、２μｍ〜２０μｍであることが好ましい。即ち、小径部６０ｂの外面が、大径部６０ａの外面よりも１μｍ〜１０μｍ窪んでいることが好ましい。なお、ここで、小径部６０ｂの外径及び小径部６０ｂの外面は、正極活物質合剤層４０ｂと対向する部分についてである。小径部６０ｂの外面の大径部６０ａの外面からの窪み量は、圧縮前の正極活物質合剤層４０ｂの厚みに対して、１％〜１５％であることが好ましく、１％〜１１％であることがより好ましく、１％〜６％であることが更に好ましい。なお、ここで、圧縮前の正極活物質合剤層４０ｂの厚みは、正極芯体４０ａの一方の面に形成された正極活物質合剤層４０ｂの厚みである。
【００３１】
圧縮ローラ６１において、大径部６１ａの外径と小径部６１ｂの外径の差は、２μｍ〜２０μｍであることが好ましい。即ち、小径部６１ｂの外面が、大径部６１ａの外面よりも１μｍ〜１０μｍ窪んでいることが好ましい。なお、ここで、小径部６１ｂの外径及び小径部６１ｂの外面は、正極活物質合剤層４０ｂと対向する部分についてである。小径部６１ｂの外面の大径部６１ａの外面からの窪み量は、圧縮前の正極活物質合剤層４０ｂの厚みに対して、１％〜１５％であることが好ましく、１％〜１１％であることがより好ましく、１％〜６％であることが更に好ましい。なお、ここで、圧縮前の正極活物質合剤層４０ｂの厚みは、正極芯体４０ａの一方の面に形成された正極活物質合剤層４０ｂの厚みである。
【００３２】
［実施例１］
上述の方法で正極原板４００を作製した。ここで、正極原板４００の短手方向の幅は、
２１０ｍｍ、正極原板４００の短手方向の正極活物質合剤層４０ｂの幅（図３におけるＷ２）は１８０ｍｍとした。また、正極芯体４０ａの一方の面に形成された圧縮前の正極活物質合剤層４０ｂの厚みを８５μｍとした。なおこの厚みは、正極活物質合剤層４０ｂの中央領域の厚みである。
【００３３】
次に図３に記載の方法で、正極原板４００を圧縮処理した。ここで、正極原板４００の短手方向において、圧縮ローラ６０の小径部６０ｂと正極活物質合剤層４０ｂが対向する領域の幅（図３におけるＷ１）、圧縮ローラ６１の小径部６１ｂと正極活物質合剤層４０ｂが対向する領域の幅（図３におけるＷ１）をそれぞれ２ｍｍとした。また、圧縮ローラ６０において、大径部６０ａの外径と、小径部６０ｂの外径の差を４μｍとした。したがって、大径部６０ａの外面より小径部６０ｂの外面が２μｍ窪んだ状態となっている。
圧縮ローラ６１において、大径部６１ａの外径と、小径部６１ｂの外径の差を４μｍとした。したがって、大径部６０ａの外面より小径部６１ｂの外面が２μｍ窪んだ状態となっている。また、正極芯体４０ａの一方の面に形成された圧縮後の正極活物質合剤層４０ｂの厚みが７５μｍとなるように圧縮処理を行った。なお、この厚みは、正極活物質合剤層４０ｂの中央領域の厚みである。
【００３４】
［実施例２］
実施例１と同様の方法で正極原板４００を作製した。また、正極原板４００の短手方向において、圧縮ローラ６０の小径部６０ｂと正極活物質合剤層４０ｂが対向する領域の幅（図３におけるＷ１）、圧縮ローラ６１の小径部６１ｂと正極活物質合剤層４０ｂが対向する領域の幅（図３におけるＷ１）をそれぞれ５ｍｍとした以外は、実施例１と同様の方法で正極原板４００を圧縮処理した。
【００３５】
［比較例１］
実施例１と同様の方法で正極原板４００を作製した。また、小径部６０ｂが設けられていない圧縮ローラ６０と、小径部６１ｂが設けられていない圧縮ローラ６１と、を用いて正極原板４００を圧縮すること以外は、実施例１と同様の方法で正極原板４００を圧縮処理した。なお、比較例１では圧縮ローラ６０の回転軸が延びる方向（正極原板４００の短手方向）において、正極活物質合剤層４０ｂの端部近傍が圧縮ローラ６０の大径部６０ａと圧縮ローラ６１の大径部６１ａにより押圧される。
【００３６】
［正極の反り量の評価］
実施例１、実施例２、比較例１の圧縮処理後の正極原板４００を、短手方向の中央部で半分に裁断し、長さ４００ｍｍ、幅１０５ｍｍの正極試験板１４０を作製した。図６に示すように、正極試験板１４０において、短手方向における正極芯体露出部４の端部のうち、正極試験板１４０の長手方向における一方の端部を点Ａとし、他方の端部を点Ｂとする。そして、点Ａと点Ｂを結ぶ直線を直線Ｌ１とする。また、正極試験板１４０の短手方向における正極芯体露出部４の正極活物質合剤層４０ｂ側の端部のうち、正極試験板１４０の長手方向における中央部を通り且つ直線Ｃに平行な直線を直線Ｌ２とする。そして、実施例１、実施例２及び比較例１に係る正極試験板１４０について、直線Ｌ１と直線Ｌ２の間の距離を測定した。なお、直線Ｌ１と直線Ｌ２の間の距離は、正極試験板１４０の反り量となり、直線Ｌ１と直線Ｌ２の間の距離が大きいほど、正極試験板１４０の反り量が大きい。
【００３７】
表１に各正極試験板１４０の反り量の評価結果を示す。なお、表１おいて、比較例１に係る正極試験板１４０における直線Ｌ１と直線Ｌ２の間の距離を１００とし、実施例１及び実施例２に係る正極試験板１４０における直線Ｌ１と直線Ｌ２の間の距離を相対的に示す。
【００３８】
【表１】
2018156839.tif 000003
【００３９】
表１に示すように、圧縮ローラに大径部及び小径部を設け、小径部が、圧縮ローラの回転軸が延びる方向における正極活物質合剤層４０ｂの端部近傍と対向するようにすることにより、正極試験板１４０の反り量を効果的に抑制できることが分かる。
【００４０】
［角形二次電池］
上述の方法で作製した正極板を用いた二次電池の製造方法を、角形二次電池２０を用いて説明する。なお、図８は角形二次電池２０の斜視図である。図９Ａは、図８におけるＩＸＡ−ＩＸＡ断面の断面図である。図９Ｂは、図８におけるＩＸＢ−ＩＸＢ断面の断面図である。
【００４１】
［負極板の作製］
負極活物質としての黒鉛、結着剤としてのスチレンブタジエンゴム（ＳＢＲ）、増粘剤としてのカルボキシメチルセルロース（ＣＭＣ）、及び水を、黒鉛：ＳＢＲ：ＣＭＣの質量比が９９：０．８：０．２となるように混練し、負極活物質合剤スラリーを作製する。
【００４２】
負極芯体としての厚さ８μｍの銅箔の両面に、負極活物質合剤スラリーをダイコータにより塗布する。その後、負極活物質合剤スラリーを乾燥させ、負極活物質合剤スラリー中の水を除去する。これにより負極活物質合剤層が形成される。その後、負極活物質合剤層を圧縮ローラにより所定の充填密度となるように圧縮処理する。そして、所定の形状に切断し、負極板５０とする。
【００４３】
図７は、負極板５０の平面図である。負極板５０は、長尺状の負極芯体５０ａと、負極芯体５０ａの両面に形成された負極活物質合剤層５０ｂを含む。負極芯体５０ａには、短手方向の端部に、長手方向に沿って両面に負極活物質合剤層５０ｂが形成されていない負極芯体露出部５が設けられている。
【００４４】
［巻回電極体の作製］
上述の方法で作製した長尺状の正極板４０と長尺状の負極板５０を、ポリオレフィン製の長尺状のセパレータを介して巻回し、偏平状にプレス成形する。得られた偏平状の巻回電極体３は、巻回軸方向における一方の端部に巻回された正極芯体露出部４を有し、他方の端部に巻回された負極芯体露出部５を有する。
【００４５】
［非水電解液の調整］
エチレンカーボネート（ＥＣ）とエチルメチルカーボネート（ＥＭＣ）とジエチルカーボネート（ＤＥＣ）とを体積比（２５℃、１気圧）で３０：３０：４０となるように混合した混合溶媒を作製する。この混合溶媒に、ＬｉＰＦ６を１ｍｏｌ／Ｌとなるように添加し、さらに非水電解液の総質量に対してその添加量が０．３質量％となるようにビニレンカーボネート（ＶＣ）を添加して非水電解液とする。
【００４６】
［封口板への部品取り付け］
封口板２に設けられた正極端子取り付け孔（図示省略）の周囲の電池外面側に外部側絶縁部材１０を配置する。封口板２に設けられた正極端子取り付け孔（図示省略）の周囲の電池内面側に内部側絶縁部材１１及び正極集電体６のベース部６ｃを配置する。そして、電池外部側から正極端子７を、外部側絶縁部材１０の貫通孔、正極端子取り付け孔、内部側絶縁部材１１の貫通孔及び正極集電体６のベース部６ｃの貫通孔に挿入し、正極端子７の先端部を正極集電体６のベース部６ｃ上にかしめる。これにより、正極端子７及び正極集電体６が封口板２に固定される。なお、正極端子７においてかしめられた部分をベース部６ｃに溶接することが好ましい。なお、正極集電体６は、正極芯体露出部４に接続される接続部６ａと、封口板２と巻回電極体３の間に配置されるベース部６ｃと、接続部６ａとベース部６ｃを繋ぐリード部６ｂを有する。
【００４７】
封口板２に設けられた負極端子取り付け孔（図示省略）の周囲の電池外面側に外部側絶縁部材１２を配置する。封口板２に設けられた負極端子取り付け孔（図示省略）の周囲の電池内面側に内部側絶縁部材１３及び負極集電体８のベース部８ｃを配置する。そして、電池外部側から負極端子９を、外部側絶縁部材１２の貫通孔、負極端子取り付け孔、内部側絶縁部材１３の貫通孔及び負極集電体８のベース部８ｃの貫通孔に挿入し、負極端子９の先端部を負極集電体８のベース部８ｃ上にかしめる。これにより、負極端子９及び負極集電体８が封口板２に固定される。なお、負極端子９においてかしめられた部分をベース部８ｃに溶接することが好ましい。なお、負極集電体８は、負極芯体露出部５に接続される接続部８ａと、封口板２と巻回電極体３の間に配置されるベース部８ｃと、接続部８ａとベース部８ｃを繋ぐリード部８ｂを有する。
【００４８】
［巻回電極体への集電部材の取り付け］
正極集電体６は接続部６ａにおいて、巻回された正極芯体露出部４と溶接接続される。負極集電体８は接続部８ａにおいて、巻回された負極芯体露出部５と溶接接続される。なお溶接接続は、抵抗溶接、超音波溶接、レーザ等のエネルギー線の照射による溶接等を用いることができる。
【００４９】
［角形二次電池の組立て］
正極集電体６及び負極集電体８が取り付けられた巻回電極体３を樹脂シート１４で覆い、角形外装体１に挿入する。そして、封口板２と角形外装体１を溶接し、角形外装体１の開口を封口板２により封口する。その後、封口板２に設けられた電解液注液孔から非水電解液を注液し、電解液注液孔を封止栓１６により封止する。これにより、角形二次電池２０が作製される。なお、角形外装体１及び封口板２により電池ケース３０が構成されている。
【００５０】
偏平状の巻回電極体３はその巻回軸が角形外装体１の底部と平行になる向きで角形外装体１内に配置される。角形外装体１と巻回電極体３の間には電気絶縁性の樹脂シート１４が配置されている。封口板２には電池ケース３０内の圧力が所定値以上となった際に破断し、電池ケース３０内のガスを電池ケース３０外に排出するガス排出弁１５が設けられている。
【００５１】
＜その他＞
上述の実施形態における正極原板４００では、正極活物質合剤層４０ｂの幅が正極板２枚分の幅を有しており、短手方向の中央部で長手方向に沿って正極原板４００を半分に裁断し、短手方向で２枚の正極板が作製される例を示したが、これに限定されない。正極原板の短手方向で１枚、あるいは３枚以上の正極板が製造されるようにしてもよい。このような場合、圧縮ローラの小径部の数は上述の実施形態のように２つに限定されず、適宜選
択すればよい。
【００５２】
正極板、負極板、セパレータ、電解液等の各材料は、二次電池に使用される公知のものを使用することができる。なお、非水電解質二次電池の場合は以下のような材料を用いることが好ましい。
【００５３】
正極活物質としては、リチウム遷移金属複合酸化物を用いることが好ましい。リチウム遷移金属複合酸化物としては、コバルト酸リチウム、マンガン酸リチウム、ニッケル酸リチウム、リチウムニッケルマンガン複合酸化物、リチウムニッケルコバルト複合酸化物、リチウムニッケルコバルトマンガン複合酸化物等が挙げられる。また、上記のリチウム遷移金属複合酸化物にＡｌ、Ｔｉ、Ｚｒ、Ｗ、Ｎｂ、Ｂ、Ｍｇ又はＭｏ等を添加したものも使用し得る。あるいは、オリビン型のリン酸鉄リチウムを用いることもできる。
【００５４】
なお、本発明を正極板に適用する場合、正極活物質合剤層は、正極活物質、結着剤及び導電剤を含むことが好ましい。結着剤としてはポリフッ化ビニリデン（ＰＶｄＦ）が特に好ましい。また導電剤しては炭素材料が特に好ましい。また、正極芯体はアルミニウム箔又はアルミニウム合金箔であることが好ましい。
【００５５】
本発明を正極板に適用する場合、圧縮後の正極活物質合剤層の充填密度は、２．３ｇ／ｃｍ３以上であることが好ましく、２．６ｇ／ｃｍ３以上であることがより好ましい。
【００５６】
正極芯体露出部において、正極活物質合剤層と隣接する部分に正極保護層を設けることができる。この正極保護層は、アルミナ等の無機粒子と結着剤からなることが好ましい。正極保護層は、正極活物質合剤層よりも大きな電気抵抗を有するようにする。なお、適宜、炭素材料等の導電剤を少量含有させることもできる。
【００５７】
負極活物質としてはリチウムイオンの吸蔵・放出が可能な炭素材料を用いることが好ましい。リチウムイオンの吸蔵・放出が可能な炭素材料としては、黒鉛、難黒鉛性炭素、易黒鉛性炭素、繊維状炭素、コークス及びカーボンブラック等が挙げられる。これらの内、特に黒鉛が好ましい。さらに、非炭素系材料としては、シリコン、スズ、及びそれらを主とする合金や酸化物などが挙げられる。
【００５８】
非水電解質の非水溶媒（有機溶媒）としては、カーボネート類、ラクトン類、エーテル類、ケトン類、エステル類等を使用することができ、これらの溶媒の２種類以上を混合して用いることができる。非水電解質の電解質塩としては、従来のリチウムイオン二次電池において電解質塩として一般に使用されているものを用いることができる。セパレータとしては、ポリオレフィン製の多孔質セパレータを用いることが好ましい。
【符号の説明】
【００５９】
２０・・・角形二次電池
３０・・・電池ケース
１・・・角形外装体
２・・・封口板
３・・・巻回電極体
４０・・・正極板
４０ａ・・・正極芯体
４０ｂ・・・正極活物質合剤層
４００・・・正極原板
５０・・・負極板
５０ａ・・・負極芯体
５０ｂ・・・負極活物質合剤層
４・・・正極芯体露出部
５・・・負極芯体露出部
６・・・正極集電体
６ａ・・・接続部
６ｂ・・・リード部
６ｃ・・・ベース部
７・・・正極端子
８・・・負極集電体
８ａ・・・接続部
８ｂ・・・リード部
８ｃ・・・ベース部
９・・・負極端子
１０・・・外部側絶縁部材
１１・・・内部側絶縁部材
１２・・・外部側絶縁部材
１３・・・内部側絶縁部材
１４・・・樹脂シート
１５・・・ガス排出弁
１６・・・封止栓
６０・・・圧縮ローラ
６０ａ・・・大径部
６０ｂ・・・小径部
６１・・・圧縮ローラ
６１ａ・・・大径部
６１ｂ・・・小径部
１４０・・・正極試験板 
【図１】
2018156839.tif 000004
【図２】
2018156839.tif 000005
【図３】
2018156839.tif 000006
【図４】
2018156839.tif 000007
【図５】
2018156839.tif 000008
【図６】
2018156839.tif 000009
【図７】
2018156839.tif 000010
【図８】
2018156839.tif 000011
【図９】
2018156839.tif 000012